(57)【要約】【課題】テープ状目地を改良し、剥離紙を剥離する不便がなく、段差部に施工しても目地が浮上りにくく、耐食性の良好なテープ状の耐火二層管用目地を提供すること。【解決手段】アルミ箔の表面に合成樹脂塗料の焼付け塗装層１０を有するアルミ箔３にガラスクロス層４を接着し、これに焼成炭化したアクリル繊維布帛に接着剤を含浸した繊維耐火接着層５を有するテープ状耐火二層管接続用目地に於いて、繊維耐火接着層の面上に耐火二層管のモルタル製の外管と接着する粘着剤９を塗布し、焼付け塗装層の表面に、内面には部分的に粘着剤を塗布し、その反対側の外面には全面にシリコーン加工を施した構成を有する離型フィルムを重合する。ガラスクロス層４を横糸の本数を縦糸の本数よりも少なくして編織する。【選択図】図２
0003118355.tif 000002
【実用新案登録請求の範囲】
【請求項１】
テープ状のアルミ箔の表面に合成樹脂塗料の焼付け塗装層を設けるとともにその裏面にテープ状のガラスクロス層を接着して設け、このガラスクロス層の面上に、焼成炭化したアクリル繊維布帛に該ガラスクロス層と接着する接着剤を含浸させて成る繊維耐火接着層を設けた構成を有するテープ状耐火二層管接続用目地に於いて、該繊維耐火接着層の面上に耐火二層管のモルタル製の外管と接着する粘着剤を塗布し、該焼付け塗装層の表面に、該焼付け塗装層側の内面には部分的に粘着剤を塗布し、その反対側の外面には全面にシリコーン加工を施した構成を有する離型フィルムを重合して設けたことを特徴とするテープ状耐火二層管接続用目地。
【請求項２】
テープ状のアルミ箔の表面に合成樹脂塗料の焼付け塗装層を設けるとともにその裏面にテープ状のガラスクロス層を接着して設け、このガラスクロス層の面上に、焼成炭化したアクリル繊維布帛に該ガラスクロス層と接着する接着剤を含浸させて成る繊維耐火接着層を設けた構成を有するテープ状耐火二層管接続用目地に於いて、該ガラスクロス層を、テープの長さ方向に延びるガラス繊維の縦糸と幅方向に延びるガラス繊維の横糸を編織し且つその単位面積当りの横糸の本数を縦糸の本数よりも少なくして編織することにより形成し、該繊維耐火接着層の面上に耐火二層管のモルタル製の外管と接着する粘着剤を塗布し、該焼付け塗装層の表面に、該焼付け塗装層側の内面には部分的に粘着剤を塗布し、その反対側の外面には全面にシリコーン加工を施した構成を有する離型フィルムを重合して設けたことを特徴とするテープ状耐火二層管接続用目地。
【請求項３】
上記離型フィルム側を外側とし、上記繊維耐火接着層の面上の粘着剤側を内側としてロール状に巻いたことを特徴とする請求項１または請求項２に記載のテープ状耐火二層管接続用目地。
【請求項４】
上記テープ状耐火二層管接続用目地の側縁にスリットを設けたことを特徴とする請求項１または２に記載のテープ状耐火二層管接続用目地。
【考案の詳細な説明】
【技術分野】
【０００１】本考案は、モルタル等の耐火性外管を備えた耐火二層管を、同様のモルタル等の耐火性外管を備えた耐火二層管継手や、鋳鉄製あるいは鋼板製などの耐火管継手に接続する場合に接続部の隙間を封鎖するために使用される耐火性の目地に関する。
【背景技術】
【０００２】従来、耐火性の排水管として、硬質塩ビ管等の非耐火性の内管に、繊維モルタル等の耐火性の外管を重合した構成の耐火二層管や耐火二層管継手が知られている（特許文献１参照）。この耐火二層管を耐火二層管継手と接続する場合、その接続部の継ぎ目の外周に目地を巻き付け、火災の際に耐火二層管に作用する熱が継ぎ目を介して内管に影響を及ぼさないように遮断することが行われている。出願人はこのような目的で使用される目地として、難燃性の焼成炭化したアクリル繊維布帛を用いた貼着式のテープ状の目地を提案した（特許文献２参照）。このテープ状の目地は、厚さを薄く形成することができるから比較的柔軟で作業し易く、長い目地を小さな巻き径のロールとして提供でき、しかもテープを巻き付けすることで目地施工作業を行えるから熟練を要さず、狭い場所でも作業が容易で、配管の口径に応じて切断して使用できるので目地の無駄がなく、焼付け塗装したアルミ箔にアクリル繊維布帛を重合しているため耐水性耐候性も良いという利点がある。
【特許文献１】特開平２０００−１６１３９２
【特許文献２】特開２００４−１５０６１９
【考案の開示】
【考案が解決しようとする課題】
【０００３】先に提案した特許文献２に記載のテープ状目地は、表面に焼付け塗装を施したアルミ箔とガラスクロス層と焼成炭化アクリル繊維布帛を重層した構成を有し、この焼成炭化アクリル繊維布帛には接着剤を含浸させている。また、テープ状の目地には、これをロール状に巻いた状態で提供するために、焼成炭化アクリル繊維布帛の層には剥離紙が重合されている。【０００４】このテープ状目地は、前記した利点が得られるものの、剥離紙が焼成炭化アクリル繊維布帛の層に密着しているため、手袋をはめたまま剥離紙を剥がすことが難しく、配管施工作業の途中で手袋を脱ぎ素手で剥離紙を剥がして目地の巻き付け作業を行わなければならないという作業上の不便があった。また、予め剥離紙を剥がしておくと所定の貼着面以外の場所に目地を付着させてしまう不都合も生じ、ロールから目地を引き出しながら巻き付け施工を行いたいという要望を満足することができなかった。さらに、外径が異なる耐火二層管と耐火二層管継手を接続した接続部の外周に巻き付けた場合、目地の一部、特に外径の小さい管または継手に貼着された部分が、外径の相違による段差部のためにその外周面から浮き上がる現象が見られた。また、剥離紙を巻き込んだロールは、横から押されると竹の子状に横方向へせり出し、ロール形状が崩れ易い欠点があった。【０００５】本考案は、先に提案したテープ状目地を改良し、剥離紙を剥がすことの不都合、不便がなく、作業性が良好で、段差部に施工しても浮き上がりにくい耐食性の良好なテープ状の耐火二層管用目地を提供することを課題とするものである。
【課題を解決するための手段】
【０００６】本考案では、上記課題を解決するため、テープ状のアルミ箔の表面に合成樹脂塗料の焼付け塗装層を設けるとともにその裏面にテープ状のガラスクロス層を接着して設け、このガラスクロス層の面上に、焼成炭化したアクリル繊維布帛に該ガラスクロス層と接着する接着剤を含浸させて成る繊維耐火接着層を設けた構成を有するテープ状耐火二層管接続用目地に於いて、該繊維耐火接着層の面上に耐火二層管のモルタル製の外管と接着する粘着剤を塗布し、該焼付け塗装層の表面に、該焼付け塗装層側の内面には部分的に粘着剤を塗布し、その反対側の外面には全面にシリコーン加工を施した構成を有する離型フィルムを重合して設けた。該ガラスクロス層を、テープの長さ方向に延びるガラス繊維の縦糸と幅方向に延びるガラス繊維の横糸を編織し且つその単位面積当りの横糸の本数を縦糸の本数よりも少なくして編織することにより形成することで、段差部に施工しても浮き上がることが防止される。この目地は、離型フィルム側を外側とし、上記繊維耐火接着層の面上の粘着剤側を内側としてロール状に巻き取り、テープ状耐火二層管接続用目地の側縁にスリットを設けることが好ましい。
【考案の効果】
【０００７】本考案のテープ状耐火二層管接続用目地は、該アルミ箔の焼付け塗装層に離型フィルムが重合されており、この離型フィルムの内面すなわち焼付け塗装層側は部分的に粘着剤が塗布され、その反対側の外面には全面にシリコーン加工を施したものであるから、テープ状目地をロール状に巻き取った場合、該外面が繊維耐火接着層上の粘着剤を覆うように重合するようになり、そのためロールをほどいて目地を引き出すとき、離型フィルムの外面からその粘着剤の層が簡単に剥がれ、露出したこの粘着剤の層を耐火二層管の接合部に貼り付けながら目地を巻き付ける施工を行なえる。そして、離型フィルムの内面には部分的たとえば縦縞状に粘着剤が塗布されているため、目地を貼り付けたのち簡単に離型フィルムを該塗装面から剥がすことができ、適当な位置で目地を切断して端末部分を重ね巻きすれば目地施工が完了する。この作業は手袋などを着けたままでも行え、ロール状態にあるときには、内面に塗布した部分的な粘着剤が適度な粘着力で該塗装層と接合し、外面は粘着剤層に接合しているから、ロールに横方向の力が作用しても竹の子状になるような型崩れを生じ難い。【０００８】また、ガラスクロス層がテープ状目地の長さ方向に配置される単位面積当りの縦糸の本数よりも、その幅方向に配置される横糸の本数を少なくして編織することで形成されており、焼成炭化したアクリル繊維に接着剤を含浸させた繊維耐火接着層には耐火二層管のモルタル製の外管と接着する粘着剤を塗布し、テープ状目地のアルミ箔の外側面に合成樹脂塗料を焼付けした構成を有するので、耐火二層管と耐火二層管継手の接続部に、その外径の相違による段差部が存在しても、巻き付け施工した目地は幅方向には柔軟で目地自体の復元力が小さくなり、粘着剤の接着力で簡単には貼着面から剥離することがなく、耐火性が向上する。【０００９】この目地は、該離型フィルム側を外側とし、上記繊維耐火接着層の面上の粘着剤側を内側としてロール状に巻き取って製品とすることが本考案の目地の用途目的に適しており、テープ状目地の側縁にスリットを設けておくことで、段差の大きい耐火二層管の接合部に施工しやすくなる。
【考案を実施するための最良の形態】
【００１０】テープ状の幅３０ｍｍのアルミ箔の外側面に、例えばアクリル、メラミン樹脂系塗料の焼付け塗装層を形成し、その内側面には平織りしたガラスクロスを難燃性のアクリル系接着剤によりガラスクロス層を接着する。単繊維の呼び径がＪＩＳ−Ｒ３４１４に規定する１１Ｅのガラス糸を使用し、縦糸の本数の半分を横糸の本数とし、例えば１インチ平方当たりの面積で縦糸１６本、横糸８本として平織りによりガラスクロスに編織した。このガラスクロス層の上に、２．２デシテックス程度の焼成炭化したアクリル繊維をフェルト状或は不織布状に形成し、これにアクリル系接着剤を含浸させたものを接合することで厚さ約１ｍｍ程度の繊維耐火接着層を形成する。【００１１】そして繊維耐火接着層上にアクリル系の粘着剤を塗布し、該焼付け塗装層上にポリエチレンテレフタレートからなる離型フィルムを重合して設け、これをロール状に巻いてテープ状耐火二層管接続用目地とした。この離型フィルムの焼付け塗装層に重合する側の内面には、縦縞状に粘着剤を塗布し、その反対側の外面すなわちロール状に巻いた状態で粘着剤の層と重合する側の全面にシリコーン加工を施し、これによりロール状に巻いた目地の端部を離型フィルムとともに少し引き出せば、目地の貼着面すなわち繊維耐火接着層の粘着剤を塗布した面が露出し、その面を耐火二層管と耐火二層管継手の接続部を覆うように貼着して施工したのち適当な位置でカットし、次いで離型フィルムを焼付け塗装層から剥がして目地施工を完了することができる。
【実施例】
【００１２】本考案の実施例を図面に基づき説明すると、図１はロールから引き出した状態のテープ状耐火二層管接続用目地１を示し、その引き出しに伴ってポリエチレンテレフタレートからなる離型フィルム２も目地１に重合した状態で引き出される。該目地１は、図２に見られるように、テープ状の厚さ２０ミクロン程度のアルミ箔３の片面にテープ状のガラスクロス層４を接着剤で接着して設け、このガラスクロス層４の面（図２では下面）に、アクリル系接着剤を含浸させた焼成炭化したアクリル繊維布帛からなる繊維耐火接着層５を設けた。含浸される接着剤には、例えばアクリル酸エステル系共重合物２５〜３０％、酢酸エチル５０〜６０％、粘着付与樹脂５〜１５％の成分を有するアクリル系接着剤が使用される。【００１３】このテープ状耐火二層管接続用目地１は、図３および図４に示すように、内管６ａが塩化ビニルやポリエチレンなどの非耐火性材料で形成され、外管６ｂが繊維モルタルなどの耐火性材料で構成された耐火二層管６の接合部に巻き付けて使用されるもので、図３および図４の例は耐火二層管６と耐火二層管継手７の接続部に巻き付けて使用した場合を示す。この耐火二層管継手７も、非耐火性材料からなる内管７ａと、耐火性材料から成る外管７ｂで構成される。これらの管や継手の接続部に隙間が存在すると、外部からの火災の熱などが作用したときにその隙間から管内へ熱が侵入し、内管６ａ、７ａが燃焼して延焼原因になるが、接続部に該目地１を巻き付けておくことでその延焼が防止される。【００１４】該焼成炭化したアクリル繊維布帛には、例えば、２．２デシテックス程度の繊維を厚さ２ｍｍ程度の薄いフェルト状或いは不織布状に形成したものが使用される。この薄い布帛にアクリル系の接着剤を含浸させてガラスクロス層４と接着させ、繊維耐火接着層５を形成した。アクリル繊維布帛に接着剤を含浸させることで布帛内の空気が排除され、薄くて耐火性のある繊維耐火接着層５が得られる。また、アルミ箔３の外側面にアクリル、メラミン系樹脂塗料の焼付け塗装層１０を形成し、これにより防水性と耐候性および酸性液などによるアルミ箔３の腐食を防止するようにした。【００１５】前記したように、従来の目地は、耐火二層管６と耐火二層管継手７の外径の相違により大きな段差がその接続部に生じている場合、剥がれが生じる不都合が見られたが、本考案では、該ガラスクロス層４を、テープの長さ方向に延びるガラス繊維の縦糸８ａと幅方向に延びるガラス繊維の横糸８ｂを編織し、且つその横糸８ｂを縦糸８ａの本数よりも少なくして例えば１インチ平方当たり縦糸１６本に対し横糸８本を用いて平織りに編織して形成した。この縦糸と横糸には、単繊維の呼び径がＪＩＳ−Ｒ３４１４に規定する１１Ｅのガラス糸を使用した。また、繊維耐火接着層５の表面に、さらにモルタル製の外管と接着する粘着剤９、例えばアクリル系粘着剤を塗布し、硬化による接着力の低下を排して長期にわたる外管との接合を維持できるようにした。【００１６】以上の実施例の目地１は、耐火二層管６と耐火二層管継手７の接続部に外径の差によるかなり大きな段差があっても、目地の幅方向のガラスクロスの本数が少ないため、幅方向には柔軟であり、大きな段差に追従した接合を行え、粘着剤９の接着力が持続して接続部から簡単に剥がれることがなかった。【００１７】該焼付け塗装層１０の表面には、図２に明示したように離型フィルム２が重合され、このフィルム２の内面１１すなわち該塗装層１０側の面には、図５および図６に示したように、２条の縦縞状に粘着剤１３を塗布し、その反対側の外面１４には全面にシリコーン加工１５を施した。この目地１の離型フィルム２側を外側とし、粘着剤９が内側になるように巻き芯に巻いてロール状に形成すると、内面１１がアルミ箔３の表面を覆い、外面１４が粘着剤９の表面を覆うようになるので、目地１をロールから引き出したとき、粘着剤９の接着面が露出した状態になり、従来のような剥離紙を接着面から剥がす必要がなく、粘着剤９の面を直ちに接続部に貼着して目地施工が行える。そして、巻き付け施工が終えると、離型フィルム２はアルミ箔３の表面から剥がして除去されるが、その内面１１は部分的に粘着剤１３が存在するものであるから、手袋をしていても比較的簡単にアルミ箔３の表面から剥がして除去できる。この離型フィルム２は、目地１がロール状にあるとき、外面１４が粘着剤９に粘着し、内面１１が部分的な粘着剤１３によりアルミ箔３に粘着しているから、目地施工作業を行うときや運搬時にロールの側面が押されても竹の子状に型崩れすることがない。【００１８】本考案のテープ状目地１を、図４で示したように、耐火性外管６ｂ、７ｂが繊維モルタルで形成された耐火二層管６と耐火二層管継手７の接続部に巻き付け、目地の端部同士は多少重合するように施工した。耐火二層管継手７は床スラブ１６を貫通する貫通孔１７内に設置した。この状態で床スラブ１６の下方の室１８内をＩＳＯ  ８３４−１の加熱曲線に基づき加熱し、接合部の耐火試験をしたところ、床スラブ１６の下方の耐火二層管の接続部の目地は、アルミ箔３が燃え落ち、繊維耐火接着層５に含浸させた接着剤は蒸発したが、焼成炭化アクリル繊維布帛は原形を保持したまま炭素化していた。また室１８内の耐火二層管６の耐火性外管６ｂおよび内管６ａは破損し、耐火二層管継手７の内管７ａも変形したが、上方の室１９に位置する接続部に施した目地１には変化がなく、その接続部からの煙や火炎の噴出が防止され、耐火性目地としての機能は、先に提案したものと変わりがなかった。【００１９】テープ状目地１の側縁に、図７に示すように、スリット２０を形成しておくと目地にシワを発生させないで貼着でき、隙間のない気密な目地施工が行える。
【図面の簡単な説明】
【００２０】
【図１】本考案の実施の形態を示す全体図
【図２】図１の要部の拡大断面図
【図３】本考案の目地の使用状態を示す斜視図
【図４】図３の截断側面図
【図５】離型フィルムの内面の平面図
【図６】図５の拡大断面図
【図７】本考案の他の実施の形態を示す説明図
【符号の説明】
【００２１】１  テープ状耐火二層管接続用目地、２  離型フィルム、３  アルミ箔、４  ガラスクロス層、５  繊維耐火接着層、８ａ  縦糸、８ｂ  横糸、９  粘着剤、１０  焼付け塗装層、１１  内面、１３  粘着剤、１４  外面、１５  シリコーン加工、２０  スリット、
【図１】
0003118355.tif 000003
【図２】
0003118355.tif 000004
【図３】
0003118355.tif 000005
【図４】
0003118355.tif 000006
【図５】
0003118355.tif 000007
【図６】
0003118355.tif 000008
【図７】
0003118355.tif 000009